Анод литий-ионного аккумулятора для работы при пониженных температурах и способ его изготовления
ANODE OF LITHIUM-ION BATTERY FOR OPERATION AT LOWER TEMPERATURES AND METHOD FOR PRODUCING IT

Изобретение относится к электротехнической промышленности, в частности к устройствам для непосредственного преобразования химической энергии в электрическую, а конкретно − к литий-ионному аккумулятору. Литий-ионные аккумуляторы являются сейчас наиболее распространёнными и наиболее прогрессивными источниками питания практически всех портативных электронных устройств, включая сотовые телефоны и смартфоны, ноутбуки и видеокамеры. Обычные литий-ионные аккумуляторы работоспособны при температурах от 0 до +50°С, иногда в качестве нижней температуры работоспособности указывают −20°С, но при этом энергия аккумуляторов составляет не более 5% от энергии, отдаваемой при комнатной температуре. Например, в статье [Nagasubramanian G. Electrical characteristics of 18650 Li-ion cells at low temperatures. // J. Appl. Electrochem. 2001. Vol. 31. P. 99−10.] указано, что удельная энергия коммерческих аккумуляторов фирмы Panasonic типоразмера 18650 при разряде током 1 А (т.е. в режиме 0.7С) составляет 125 Втч/кг при комнатной температуре, 110 Втч/кг при температуре +10°С, 60 Втч/кг при температуре −10°С и около 5 Втч/кг при температуре −20°С. Большинство коммерческих литий-ионных аккумуляторов основано на так называемой традиционной электрохимической системе с отрицательным электродом (анодом), изготовленным из углеродного материала. Общепризнано, что именно такой электрод теряет свою работоспособность при снижении температуры.
В научной и патентной литературе имеются предложения о замене анодов из углеродных материалов на аноды иной природы, в том числе, предложения об использовании анодов на основе германия (см., напр., US Patent 9871247, 16.01.18; US Patent 9728776, 08.08.17; US Patent 9472804, 18.10.16; EP 1562250, 10.08.05; WO/2013/125761, 29.08.13; Jian Hao, Yanxia Wang, Qingjie Guo, Jiupeng Zhao, and Yao Li, Structural Strategies for Germanium-Based Anode Materials to Enhance Lithium Storage //Part. Part. Syst. Charact. 2019, Article No. 1900248). Германий обладает способностью внедрять довольно большое количество лития, соответствующее теоретической ёмкости 1550 мАч/г, уступая в этом отношении только кремнию. Однако германий обладает гораздо более высокой электронной проводимостью и более высоким коэффициентом диффузии, чем кремний, что позволяет, в принципе, поводить разряд и заряд электродов на основе германия в форсированных режимах.  В то же время, подобно кремнию германий многократно увеличивает удельный объём при внедрении лития, что приводит к сильной деградации при циклировании и затрудняет его использование в литий-ионных аккумуляторов. Одним из перспективных подходов для решения данной проблемы является использование наноматериалов. Такие материалы способны выдерживать высокие механические напряжения без разрушения и обеспечивать хороший электрический контакт. В литературе описаны различные наноматериалы, предлагаемые для создания германиевых анодов литий-ионных аккумуляторов (нанопорошки, нановолокна, нанопористые материалы и т.п.), однако нигде не приводится информация о влиянии температуры на характеристики электродов на основе этих материалов.
Наиболее близким к заявляемому (т.е. прототипом) является анод литий-ионного аккумулятора по патенту US Patent 9871247, 16.01.18. Анод по этому патенту изготовлен из наночастиц германия с размером от 20 до 100 нм, к которому может быть добавлено небольшое количество карбида бора или карбида вольфрама. При изготовлении анода по прототипу порошок германия (с добавкой карбида бора или карбида вольфрама) смешивают со связующим (например, с поливинилиденфторидом) и электропроводной добавкой (например, с сажей) и наносят обычным способом на металлическую подложку. В соответствии с патентом-прототипом такой анод при циклировании при комнатной температуре имел удельную ёмкость около 900 мАч/г на первом цикле, около 800 мАч/г на пятом цикле и около 700 мАч/г на двенадцатом цикле.
Задачей настоящего изобретения является создание анода литий-ионного аккумулятора на основе германия, имеющего более высокую удельную ёмкость и работоспособного при температурах до – 50°С.
Технический результат, достигаемый настоящим изобретением, заключается в повышении удельной энергии литий-ионного аккумулятора, а также достижении возможности его эксплуатации при низких температурах.
–5
2
2
2
4
4
Указанный технический результат достигается тем, что анод литий-ионного аккумулятора работоспособный при температурах от −50 до +20°С изготавливается способом, включающим нанесение массивов наночастиц индия на подложку вакуум-термическим испарением с молибденового испарителя при остаточном давлении 1 × 10 торр и расстоянии от испарителя до подложки 20 см, отжиг подложки в вакууме при температуре 150°С в течение 10 мин, катодное осаждение на подложку из раствора, содержащего 0.05 М GeO, 0.5 М KSO и 0.5 М янтарной кислоты, доведение рН раствора до 6.5 добавлением NHOH, поддержание температуры раствора на уровне 90°С, осаждение в гальваностатическом режиме при плотности тока 2 мА/см.
Сущность предлагаемого изобретения поясняется примерами изготовления анода для литий-ионного аккумулятора, а также определения характеристик анодов и фигурами, где:
На фиг. 1 – микрофотография поверхности электрода по настоящему изобретению с нановолокнами германия;
На фиг. 2 – типичные зарядные и разрядные кривые на электроде по настоящему изобретению, полученные при комнатной температуре, на которых приняты следующие обозначения:
сплошные кривые – 1-й цикл, при токе нагрузки1500 мА/г;
штриховые кривые – 2-5 циклы, при токе нагрузки 1500 мА/г;
пунктирные кривые – 6-10 циклы, 3000 мА/г.
На фиг. 3 − изменение удельной ёмкости электрода по настоящему изобретению при изменении температуры.
Приведенные примеры не ограничивают заявленных параметров, а служат только для иллюстрации изобретения.
Пример.
–5
2
2
2
4
4
Нановолокнистые структуры германия были получены методом катодного осаждения из водных растворов на специально подготовленную подложку. В качестве подложек использовали фольгу из титана марки ВТ 1-0 толщиной 50 мкм. На поверхность подложек известными способами наносили массивы наночастиц индия, на которых впоследствии будут образованы зародыши нановолокон германия. В данном примере индий наносили вакуум-термическим испарением с молибденового испарителя при остаточном давлении 1 × 10 торр и расстоянии от испарителя до подложки 20 см. После нанесения металла образцы отжигали в вакууме при температуре 150°С в течение 10 мин. Катодное осаждение проводили из раствора, содержащего 0.05 М GeO, 0.5 М KSO и 0.5 М янтарной кислоты. Сульфат калия служил фоновой солью, а янтарная кислота играла роль буферирующей добавки. рН раствора доводили до 6.5 добавлением NHOH. Температуру раствора поддерживали на уровне 90°С. Осаждение проводили в гальваностатическом режиме при плотности тока 2 мА/см. На фиг. 1 показана микрофотография образца, полученного после 20 минутного осаждения нановолокон германия.
4
Аноды с нановолокнами германия испытывались в трёхэлектродных ячейках с противоэлектродом и электродом сравнения из металлического лития и 1 М LiClO в смеси пропиленкарбонат-диметоксиэтан (7:3) в качестве электролита. Содержание воды в электролите не превышало 0,015%. Гальваностатическое циклирование электродов проводили с помощью компьютеризированного зарядно-разрядного стенда (ООО «Бустер», Санкт-Петербург). Пределы потенциалов циклирования составляли от 0.01 до 2.0 В. Токи циклирования составляли 1500 и 3000 мА/г германия (что примерно соответствует одночасовому и получасовому режимам). На фиг. 2 приведены типичные зарядные (катодные) и разрядные (анодные) кривые электрода, изготовленного по настоящему изобретению. Показаны кривые для первых десяти циклов, полученные при комнатной температуре.
Как видно, электрод по настоящему изобретению демонстрирует начальную ёмкость, близкую к теоретической, и мало изменяющуюся по мере циклирования и при изменении тока. Столь высокие характеристики обусловлены наноструктурой электрода, а также отсутствием связующей добавки, обладающей изолирующими свойствами. (Отличие катодной кривой первого цикла от кривых последующих циклов связано с известным явлением образования пассивной плёнки за счёт первоначального восстановления электролита).
Электрохимические исследования при различных температурах проводили с помощью камеры тепла-холода (КТХ-165/150, Россия), интегрированной с многоканальным гальваностатом (АЗВРИК-50-10В, Россия, Бустер). Перед началом низкотемпературных испытаний электрохимические ячейки выдерживали в камере тепла холода при заданной температуре не менее 1 часа. Все испытания в этой серии экспериментов проводили при токе 1500 мА/г. При каждой температуре проводили по 5 циклов.
На фиг. 3 показана зависимость разрядной ёмкости электрода по настоящему изобретению от температуры для температур +20, −20, −30, −40 и −50°С.
Как видно из фиг. 3, даже при достаточно отрицательной температуре (−50°С) при одночасовом режиме заряда-разряда обратимая емкость составляет около 500 мАч/г, что соответствует 30% от разрядной емкости, полученной при температуре +20°С.